(57)【特許請求の範囲】
【請求項１】
ａ．不飽和ポリエステル樹脂、ビニルエステル樹脂およびそれらの混合物からなる群から選択される、ラジカル共重合を行うことが可能な化合物と、
ｂ．第一および／または第二脂肪族アミンと反応することが可能な化合物として、エポキシド官能性樹脂と、
ｃ．遷移金属化合物と、
ｄ．第一および／または第二脂肪族アミンと
を含む多成分樹脂系において、
前記遷移金属は、Ｃｕ、Ｍｎ、Ｆｅおよびそれらの混合物からなる群から選択されることを特徴とする、多成分樹脂系。
【請求項２】
前記遷移金属が、Ｃｕ、Ｍｎおよびそれらの混合物からなる群から選択されることを特徴とする、請求項１に記載の多成分樹脂系。
【請求項３】
前記ラジカル共重合を行うことが可能な化合物（ａ）が、不飽和ポリエステル樹脂またはビニルエステル樹脂であることを特徴とする、請求項１または２に記載の多成分樹脂系。
【請求項４】
前記ラジカル共重合を行うことが可能な化合物（ａ）が、ビニルエステル樹脂であることを特徴とする、請求項１〜３のいずれか一項に記載の多成分樹脂系。
【請求項５】
前記ビニルエステル樹脂が、少なくとも１個の（メタ）アクリラート官能性末端基を含有するオリゴマーまたはポリマーであることを特徴とする、請求項１〜４のいずれか一項に記載の多成分樹脂系。
【請求項６】
前記エポキシド官能性樹脂（ｂ）のエポキシド官能基が、グリシジルエーテルであることを特徴とする、請求項１〜５のいずれか一項に記載の多成分樹脂系。
【請求項７】
前記樹脂系が、少なくとも２個の反応性官能基を有する架橋性化合物をさらに含み、前記反応性官能基のうち、１個の官能基は、ラジカル共重合を行うことが可能であり、かつアクリラート、メタクリラート、ビニルエーテル、ビニルエステルおよびアリルエーテルからなる群から選択され、そして１個の官能基は、第一および／または第二脂肪族アミンと反応することが可能であり、かつイソシアナート、エポキシド、アセトアセトキシ、シュウ酸−アミドおよび環状カルボナートからなる群から選択されることを特徴とする、請求項１〜６のいずれか一項に記載の多成分樹脂系。
【請求項８】
前記樹脂系が、少なくとも２個の反応性官能基を有する架橋性化合物をさらに含み、前記反応性官能基のうち、１個の官能基は（ラジカル共重合を行うことが可能である）メタクリラートであり、１個の官能基は（第一および／または第二脂肪族アミンと反応することが可能である）エポキシドであることを特徴とする、請求項１〜６のいずれか一項に記載の多成分樹脂系。
【請求項９】
前記樹脂系が、抑制剤または抑制剤の混合物をさらに含むことを特徴とする、請求項１〜８のいずれか一項に記載の多成分樹脂系。
【請求項１０】
前記抑制剤の少なくとも１つは、安定なオキシルラジカルであることを特徴とする、請求項９に記載の多成分樹脂系。
【請求項１１】
前記抑制剤の少なくとも１つは、フェノチアジンであることを特徴とする、請求項９または１０に記載の多成分樹脂系。
【請求項１２】
前記樹脂系が、過酸化物をさらに含むことを特徴とする、請求項１〜１１のいずれか一項に記載の多成分樹脂系。
【請求項１３】
前記系が少なくとも３つの成分Ａ、ＢおよびＣを含むことを特徴とする請求項１２に記載の多成分樹脂系であって、成分Ａは、不飽和ポリエステル樹脂、ビニルエステル樹脂およびそれらの混合物からなる群から選択されるラジカル共重合を行うことが可能な化合物（ａ）と、第一および／または第二脂肪族アミンと反応することが可能な化合物としてエポキシド官能性樹脂（ｂ）と、遷移金属化合物（ｃ）とを含む樹脂組成物からなり、成分Ｂは、過酸化物を含む組成物からなり、そして成分Ｃは、第一および／または第二脂肪族アミン（ｄ）を含む組成物からなる、多成分樹脂系。
【請求項１４】
前記系が少なくとも２つの成分ＡおよびＢを含むことを特徴とする請求項１２に記載の多成分樹脂系であって、成分Ａは、不飽和ポリエステル樹脂、ビニルエステル樹脂およびそれらの混合物からなる群から選択されるラジカル共重合を行うことが可能な化合物（ａ）と、第一および／または第二脂肪族アミンと反応することが可能な化合物としてエポキシド官能性樹脂（ｂ）と、遷移金属化合物（ｃ）とを含む樹脂組成物からなり、そして成分Ｂは、過酸化物と、第一および／または第二脂肪族アミン（ｄ）とを含む組成物からなる、多成分樹脂系。
【請求項１５】
請求項１〜１４のいずれか一項に記載の多成分樹脂系を硬化させるための方法において、前記硬化が、請求項１〜１１のいずれか一項に記載の多成分樹脂系のすべての成分を過酸化物と一緒に混合することによって、または請求項１２〜１４のいずれか一項に記載の多成分樹脂系のすべての成分を一緒にして混合することによって、行われることを特徴とする、方法。
【請求項１６】
モノペルカルボナートまたはペルエステルが、過酸化物として使用されることを特徴とする、請求項１５に記載の方法。
【請求項１７】
ペルエステルが、過酸化物として使用されることを特徴とする、請求項１５に記載の方法。
【請求項１８】
過酸化物と請求項１〜１１のいずれか一項に記載の多成分樹脂系との混合物を硬化した構造物、または請求項１２〜１４のいずれか一項に記載の多成分樹脂系のすべての成分の混合物を硬化した構造物。
【発明の詳細な説明】
【発明の詳細な説明】
【０００１】
本発明は、（ａ）ラジカル共重合を行うことが可能な化合物と、（ｂ）第一および／または第二脂肪族アミンと反応することが可能な化合物と、（ｄ）第一および／第二脂肪族アミンとを含む多成分樹脂系に関し、当該樹脂系は、過酸化物を用いて硬化可能であり、硬化は、遷移金属化合物（ｃ）を用いて促進される。硬化させると、ハイブリッド硬化樹脂網目構造が得られ得る。ハイブリッド硬化とは、少なくとも２つの異なる反応機構によって行われる硬化をいう。
【０００２】
このような多成分樹脂系は、相互貫入高分子網目構造（Ｉｎｔｅｒｐｅｎｅｔｒａｔｉｎｇ  Ｐｏｌｙｍｅｒ  Ｎｅｔｗｏｒｋ：ＩＰＮ）を得るために使用される。本明細書で使用される場合、相互貫入高分子網目構造は、分子スケールで少なくとも部分的に交錯し、かつ任意選択で、互いに共有結合している少なくとも２つの化学的に別個の高分子網目構造からなる組成物である。共有結合が高分子網目構造間に存在しない真のＩＰＮのみならず、セミＩＰＮもまた形成され得る。セミＩＰＮにおいては、２つの網目構造は、アミンと反応し得かつラジカル重合を行い得る結合成分を介して共有結合される。共有結合が高分子網目構造間に存在する場合、そのＩＰＮは、セミＩＰＮと呼ばれる。ＩＰＮにおいて、各網目構造は、その個々の特性を保持し得る。その結果、ＩＰＮにおいては少なくとも２つの網目構造の個々の特性が組み合わされるので、特性の改善が得られ得る。
【０００３】
論文“Ｃｕｒｉｎｇ  ｂｅｈａｖｉｏｕｒ  ｏｆ  ＩＰＮｓ  ｆｏｒｍｅｄ  ｆｒｏｍ  ｍｏｄｅｌ  ＶＥＲｓ  ａｎｄ  ｅｐｏｘｙ  ｓｙｓｔｅｍｓ  Ｉ  ａｍｉｎｅ  ｃｕｒｅｄ  ｅｐｏｘｙ”，Ｋ．Ｄｅａｎ，Ｗ．Ｄ．Ｃｏｏｋ，Ｍ．Ｄ．Ｚｉｐｐｅｒ，Ｐ．Ｂｕｒｃｈｉｌｌ，Ｐｏｌｙｍｅｒ  ４２（２００１），１３４５−１３５９に、一方の熱硬化性高分子網目構造が、スチレンに溶解したビニルエステル樹脂（ラジカル共重合を行うことが可能な化合物である）の、ラジカル開始剤（例えば、過酸化物）を用いたラジカル共重合によって形成されることが記載されている。他方の熱硬化性高分子網目構造は、エポキシ化合物とアミンとの段階成長（ｓｔｅｐ  ｇｒｏｗｔｈ）共重合によって形成される。最初に第一アミンがエポキシ基と反応し、続いて第二アミンが反応する。クメンヒドロペルオキシド、過酸化ベンゾイル、または、コバルトオクトアートと共にもしくはコバルトオクトアートなしにメチルエチルケトンペルオキシドが、ラジカル開始系として使用された場合に、開始系の早すぎる消耗が起こることも記載されている。これはラジカル硬化にとって不利である。さらに、少なくとも７５℃というより高い温度で、硬化が行われる。
【０００４】
本発明は、多成分熱硬化性樹脂系に関する。熱硬化性樹脂は、一般に、構造物を得るための複合材を製造するために使用される。本明細書で言う場合、構造物は、少なくとも０．５ｍｍの厚さおよび（構造物の最終用途に応じて）適切な機械的性質を有するものと考えられる。
【０００５】
より要求の厳しい構造用途の１つは、化学定着用途である。なぜなら、この用途においては、硬化樹脂の機械的強度、硬化樹脂のコンクリートへの接着性および硬化樹脂の鋼への接着性が、非常に良好でなければならないからである。化学定着とは、任意の種類の基材（例えば、コンクリート、れんが、天然石、人工石など）の穿孔中の、定着要素（例えば、タイバー、ジベル、ロックボルト、ねじ、アンカーロッド）の化学的締結をいう。硬化樹脂の機械的強度、硬化樹脂のコンクリートへの接着性および硬化樹脂の鋼への接着性を評価するための試験は、引抜き試験である。低い引抜き値は、低い引張強さ、金属および／またはコンクリートへの低い接着性を示す。化学定着用途において、好ましくは、引抜き値は、異なる環境下（厳しい条件、例えば、低温環境（冬季および／または高緯度地方）および高温環境（夏季および／または低緯度地方）下を含む）で高い。
【０００６】
さらに、上述のＣｏｏｋの参照文献において使用されているような脂肪族アミンおよび過酸化物を、（ａ）不飽和ポリエステル樹脂、ビニルエステル樹脂およびそれらの混合物からなる群から選択されるラジカル硬化性樹脂と（ｂ）エポキシド官能性樹脂とを含むハイブリッド樹脂系に添加することによって得られるハイブリッド硬化樹脂網目構造の、より低い温度（室温またはそれ以下）での性能は劣ることが分かった。
【０００７】
本発明の目的は、このようなハイブリッド硬化樹脂網目構造のそうしたより低い温度での性能を、改善することである。
【０００８】
これは、多成分樹脂系が、Ｃｕ、Ｍｎおよび／またはＦｅ化合物を含むことで達成され得ることが見出された。
【０００９】
本発明に従う樹脂系のさらなる利点は、良好な硬化が、厳しい条件下（（０℃以下の温度の）低温条件および（室温より高い）高温条件を含む）で得られ得ることである。
【００１０】
国際公開第２０１０／００７１４８号パンフレットは、ラジカル重合性モノマー、ラジカル生成剤、エポキシド樹脂および第三アミンを含む系の使用について記載している。この特許文献の先行技術の記載箇所に、エポキシ樹脂を硬化させることができることが知られている脂肪族アミンは（メタ）アクリラートのラジカル重合を妨害するので、脂肪族アミンは（メタ）アクリラートおよびエポキシド樹脂のハイブリッド系においては利用できないと述べられている。これに鑑みて、この特許文献は、ヒドロキシル−エポキシ付加反応のための触媒として第三アミンを利用することを教示している。
【００１１】
本発明に従う樹脂系が利用され得る最終分野は化学定着であるが、当該樹脂系は、例えば、自動車部品、船、屋根材、建設、容器、リライニング（ｒｅｌｉｎｉｎｇ）、パイプ、タンク、床張り材、風車羽根を得るためにも使用され得る。
【００１２】
したがって、本発明は、過酸化物を用いて硬化可能な多成分樹脂系であって、（ａ）不飽和ポリエステル樹脂、ビニルエステル樹脂およびそれらの混合物からなる群から選択されるラジカル共重合を行うことが可能な化合物と、（ｂ）第一および／または第二脂肪族アミンと反応することが可能な化合物としてエポキシド官能性樹脂と、（ｃ）遷移金属化合物と、（ｄ）第一および／または第二脂肪族アミンとを含み、遷移金属化合物の遷移金属は、Ｃｕ、Ｍｎ、Ｆｅおよびそれらの混合物からなる群から選択されるものである、多成分樹脂系に関する。
【００１３】
好ましくは、遷移金属化合物の遷移金属は、Ｃｕ、ＭｎおよびＦｅからなる群から選択される。より好ましくは、遷移金属化合物の遷移金属は、Ｃｕ、Ｍｎおよびそれらの混合物からなる群から選択される。
【００１４】
本発明に従う多成分樹脂系の使用は、ハイブリッド硬化樹脂網目構造を得るために、化合物（ａ）、（ｂ）および（ｃ）を、硬化剤、特に化合物（ｄ）および過酸化物と一緒に混合することを必要とする。本明細書において使用される場合、多成分樹脂系とは、ハイブリッド硬化樹脂網目構造を得るための多成分樹脂系の使用の前の化合物の時期尚早の重合を防止するために、その系の異なる化合物が、少なくとも２つの空間的に分離された成分中に存在することを意味する。本発明に従う多成分樹脂系は、少なくとも２つの成分を含む。
【００１５】
１つの実施形態において、多成分樹脂系は、少なくとも３つの成分Ａ、ＢおよびＣを含むものであり、成分Ａは、不飽和ポリエステル樹脂、ビニルエステル樹脂およびそれらの混合物からなる群から選択されるラジカル共重合を行うことが可能な化合物（ａ）と、第一および／または第二脂肪族アミンと反応することが可能な化合物としてエポキシド官能性樹脂（ｂ）と、遷移金属化合物（ｃ）とを含む樹脂組成物からなり、成分Ｂは、過酸化物を含む組成物からなり、そして成分Ｃは、第一および／または第二脂肪族アミン（ｄ）を含む組成物からなる。好ましい実施形態において、多成分樹脂系は、３つの成分Ａ、ＢおよびＣからなる三成分系であり、成分Ａは、上記のような化合物（ａ）、（ｂ）および（ｃ）を含む樹脂組成物からなり、成分Ｂは、過酸化物を含む組成物からなり、そして成分Ｃは、第一および／または第二脂肪族アミン（化合物（ｄ））を含む組成物からなる。本発明に従う三成分樹脂系の使用は、ハイブリッド硬化樹脂網目構造を得るために、成分Ａ、ＢおよびＣを混合することを必要とする。成分Ａ、ＢおよびＣの混合は、様々な方法で行われ得る。好ましい方法は、最初に成分Ａを成分Ｃと混合し、次いで成分Ｂを添加する方法である。
【００１６】
別の実施形態において、多成分樹脂系は、少なくとも２つの成分ＡおよびＢを含むものであり、成分Ａは、不飽和ポリエステル樹脂、ビニルエステル樹脂およびそれらの混合物からなる群から選択されるラジカル共重合を行うことが可能な化合物（ａ）と、第一および／または第二脂肪族アミンと反応することが可能な化合物（ｂ）としてエポキシド官能性樹脂と、遷移金属化合物（ｃ）とを含む樹脂組成物からなり、そして成分Ｂは、過酸化物と、第一および／または第二脂肪族アミン（ｄ）とを含む組成物からなる。好ましい実施形態において、多成分樹脂系は、２つの成分ＡおよびＢからなる二成分系であり、成分Ａは、上記のような化合物（ａ）、（ｂ）および（ｃ）を含む樹脂組成物からなり、そして成分Ｂは、過酸化物と、第一および／または第二脂肪族アミン（化合物（ｄ））とを含む組成物からなる。本発明に従う二成分樹脂系の使用は、ハイブリッド硬化樹脂網目構造を得るために、成分ＡおよびＢを混合することを必要とする。
【００１７】
ラジカル共重合の開始のために使用される過酸化物は、不飽和ポリエステル樹脂および／またはビニルエステル樹脂の硬化に使用されることで当業者に知られている過酸化物の任意のものであり得る。そのような過酸化物は、固体か液体かを問わず有機および無機の過酸化物を含み、過酸化水素も利用され得る。好適な過酸化物の例は、例えば、ペルエステル、モノペルカルボナート、ペルケタール、ペルアンヒドリド、ヒドロペルオキシドおよびペルエーテルである。過酸化物の必要量は当業者により容易に決定され得、その量は広い範囲内で可変であり、概して０．０００１重量％より多く、かつ２０重量％未満であり、好ましくは１０重量％未満であり、より好ましくは５重量％未満である（ここで、過酸化物の量は、硬化性化合物の総量を基準とする）。過酸化物は、ハイブリッド硬化樹脂系の低温性能がさらに改善され得ることから、好ましくは、ペルエステルおよび／またはモノペルカルボナートである。より好ましくは、過酸化物は、ペルエステルまたはモノペルカルボナートである。さらにより好ましくは、過酸化物は、ペルエステルである。
【００１８】
樹脂系は、Ｃｕ、Ｍｎおよび／またはＦｅ化合物、好ましくは、Ｃｕ、Ｍｎおよび／またはＦｅの塩もしくは錯体を含む。樹脂系は、好ましくは、Ｃｕ、ＭｎまたはＦｅ化合物を含む。Ｃｕ、ＭｎまたはＦｅ化合物は、好ましくは、Ｃｕ、ＭｎまたはＦｅのカルボン酸塩、より好ましくはＣ１〜Ｃ３０カルボン酸塩、さらにより好ましくはＣ１〜Ｃ１６カルボン酸塩である。好ましくは、樹脂系は、遷移金属化合物（ｃ）として、Ｃｕ化合物および／またはＭｎ化合物を含む。当業者は、Ｃｕ、ＭｎおよびＦｅ化合物の好適な量を決定することができるであろう。本発明に従う樹脂系に存在するＣｕ、ＭｎおよびＦｅ化合物の量は、好ましくは、硬化性化合物１ｋｇ当たり少なくとも０．０００１ｍｍｏｌのＣｕ、ＭｎおよびＦｅ、より好ましくは、硬化性化合物１ｋｇ当たり少なくとも０．００２５ｍｍｏｌのＣｕ、ＭｎおよびＦｅ、さらにより好ましくは、硬化性化合物１ｋｇ当たり少なくとも０．０２５ｍｍｏｌのＣｕ、ＭｎおよびＦｅが存在するようなものである。費用効率の理由から当然ながら過度に高い濃度は適用されないであろうが、Ｃｕ、ＭｎおよびＦｅ含有量の上限は、それほど重要ではない。概して、樹脂系中のＣｕ、ＭｎおよびＦｅの濃度は、硬化性化合物１ｋｇ当たり５０ｍｍｏｌ未満のＣｕ、ＭｎおよびＦｅ、好ましくは、硬化性化合物１ｋｇ当たり２０ｍｍｏｌ未満のＣｕ、ＭｎおよびＦｅであろう。
【００１９】
好ましくは、少なくとも第一脂肪族アミンが、化合物（ｂ）を硬化させるために使用される。より好ましくは、第一脂肪族アミンおよび第二脂肪族アミンが、化合物（ｂ）を硬化させるために使用される。好適な脂肪族アミンの例は、１，２−ジアミノエタン；１，２−ジアミノプロパン；１，３−ジアミノプロパン；１，４−ジアミノブタン；および２−メチル−１，５−ジアミノペンタン；１，３−ジアミノペンタン；２，２，４−トリメチル−１，６−ジアミノヘキサン；２，４，４−トリメチル−１，６−ジアミノヘキサン；１−アミノ−３−アミノメチル−３，５，５−トリメチルシクロヘキサン；２，２−ジメチル−ｌ，１，３−ジアミノプロパン；１，３−ビス（アミノメチル）シクロヘキサン；１，２−ジアミノシクロヘキサンおよび１，３−ビス（アミノメチル）ベンゼンである。
【００２０】
ラジカル共重合を行うことが可能な化合物（ａ）は、不飽和ポリエステル樹脂、ビニルエステル樹脂またはそれらの混合物である。本明細書で使用される場合、ビニルエステル樹脂は、（メタ）アクリラート含有化合物、すなわち、少なくとも１個の反応性（メタ）アクリラート基を含む化合物である。好ましくは、当該樹脂系は、ラジカル共重合を行うことが可能な化合物として、不飽和ポリエステル樹脂またはビニルエステル樹脂を含む。より好ましくは、当該樹脂系は、ラジカル共重合を行うことが可能な化合物として、ビニルエステル樹脂を含む。さらにより好ましくは、ラジカル共重合を行うことが可能な化合物は、ビニルエステル樹脂である。
【００２１】
本発明の文脈において使用される不飽和ポリエステル樹脂またはビニルエステル樹脂は、当業者に知られているような樹脂の任意のものであり得る。そうした樹脂の例は、Ｊ．Ｍ．Ｓ．−Ｒｅｖ．Ｍａｃｒｏｍｏｌ．Ｃｈｅｍ．Ｐｈｙｓ．，Ｃ４０（２＆３），ｐ．１３９−１６５（２０００）のＭ．Ｍａｌｉｋ  ｅｔ  ａｌ．のレビュー論文において見出され得る。著者らは、そのような樹脂の、それらの構造に基づく、以下の５つのグループへの分類について記載している。
（１）オルト樹脂：これらは、無水フタル酸、無水マレイン酸、またはフマル酸およびグリコール（例えば、１，２−プロピレングリコール、エチレングリコール、ジエチレングリコール、トリエチレングリコール、１，３−プロピレングリコール、ジプロピレングリコール、トリプロピレングリコール、ネオペンチルグリコールまたは水素化ビスフェノール−Ａ）をベースとする。
（２）イソ樹脂：これらは、イソフタル酸、無水マレイン酸またはフマル酸、およびグリコールから調製される。
（３）ビスフェノール−Ａ−フマラート：これらは、エトキシル化ビスフェノール−Ａおよびフマル酸をベースとする。
（４）クロレンド酸系（ｃｈｌｏｒｅｎｄｉｃｓ）は、塩素／臭素含有無水物またはフェノールから調製される樹脂である。
（５）ビニルエステル樹脂：これらは、主にその加水分解抵抗および優れた機械的性質のために使用される樹脂である。それらは、末端位にだけ（例えば、エポキシ樹脂（例えば、ビスフェノール−Ａのジグリシジルエーテル、フェノール−ノボラック型のエポキシ樹脂、またはテトラブロモビスフェノール−Ａをベースとするエポキシ樹脂）と（メタ）アクリル酸との反応によって導入された）不飽和部位を有する。（メタ）アクリル酸の代わりに、（メタ）アクリルアミドもまた使用され得る。
【００２２】
Ｍａｌｉｋ  ｅｔ  ａｌ．に記載されているようなビニルエステル樹脂に加えて、ビニルエステルウレタン樹脂（ウレタン（メタ）アクリラート樹脂とも称される）のクラスもまた、本明細書においてビニルエステル樹脂であると考えられる。好ましいビニルエステル樹脂は、（メタ）アクリラート官能性樹脂としても知られる、少なくとも１個の（メタ）アクリラート官能性末端基を含有するオリゴマーまたはポリマーである。これは、ビニルエステルウレタン樹脂のクラスも包含する。好ましいビニルエステル樹脂は、ウレタンメタクリラート樹脂を含むメタクリラート官能性樹脂である。好ましいメタクリラート官能性樹脂は、エポキシオリゴマーまたはポリマーとメタクリル酸またはメタクリルアミドとの、好ましくはメタクリル酸との反応によって得られる樹脂である。
【００２３】
ラジカル共重合を行うことが可能な化合物（ａ）は、好ましくは少なくとも２００ダルトン、より好ましくは少なくとも３００ダルトン、さらにより好ましくは少なくとも５００ダルトンの数平均分子量Ｍｎを有する。ラジカル共重合を行うことが可能な化合物は、好ましくは最大１０，０００ダルトン、より好ましくは最大５０００ダルトンの数平均分子量を有する。本明細書で使用される場合、数平均分子量（Ｍｎ）は、ポリスチレン標準を使用するＧＰＣを用いてテトラヒドロフラン中で測定されるものである。
【００２４】
好ましくは、ラジカル共重合を行うことが可能な化合物（ａ）は、ラジカル重合性化合物のアミンとの塩形成を防止するために、可能な限り低い酸価を有する。ラジカル共重合を行うことが可能な化合物は、好ましくは最大６０ｍｇＫＯＨ／ｇ、より好ましくは最大４０ｍｇＫＯＨ／ｇ、より好ましくは最大１０ｍｇＫＯＨ／ｇ、さらにより好ましくは最大５ｍｇＫＯＨ／ｇ、さらにより好ましくは０ｍｇＫＯＨ／ｇの酸価（ＩＳＯ  ２１１４−２０００に準じて測定される）を有する。このことを考慮すると、好ましくは、ビニルエステル樹脂が、ラジカル共重合を行うことが可能な化合物として使用される。
【００２５】
本発明に従う系は、第一および／または第二脂肪族アミンと反応することが可能な化合物（ｂ）として、エポキシド官能性樹脂、すなわち、少なくとも１個のエポキシド基を含有する樹脂を含む。より好ましくは、第一および／または第二脂肪族アミンと反応することが可能な化合物は、エポキシド官能性樹脂である。好ましくは、本発明に従う系は、ビスエポキシド（２個のエポキシド基を含有する）をエポキシド官能性樹脂として含む。好ましい実施形態において、エポキシド官能性樹脂は、ビスエポキシドである。
【００２６】
好ましくは、エポキシド官能性樹脂は、グリシジルエーテルをエポキシド官能基として含む。好ましい実施形態において、本発明に従う樹脂系は、グリシジルエーテルをエポキシド官能性樹脂として含む。より好ましい実施形態において、エポキシド官能性樹脂は、グリシジルエーテルである。
【００２７】
第一および／または第二脂肪族アミンと反応することが可能な化合物（ｂ）は、好ましくは少なくとも３００ダルトン、より好ましくは少なくとも５００ダルトン、さらにより好ましくは少なくとも７５０ダルトンの数平均分子量Ｍｎを有する。第一および／または第二脂肪族アミンと反応することが可能な化合物は、好ましくは最大１０，０００ダルトン、より好ましくは最大５０００ダルトンの数平均分子量を有する。
【００２８】
当該樹脂系が不飽和ポリエステル樹脂および／または（メタ）アクリラート官能性樹脂を含む場合において、当該樹脂系は、好ましくは、反応性希釈剤をさらに含む。例えば希釈剤は、当該樹脂系の取扱いをより容易にするために樹脂系の粘度を調節するのに利用されるであろう。さらに、希釈剤が樹脂中の反応性部分と反応性がある基を含有すれば、硬化生成物中の架橋の調節が達成され得る。この場合、その希釈剤は、反応性希釈剤と呼ばれる。反応性希釈剤は、あらゆる種類のそのような反応性基を含有し得るが、その基は、樹脂中の反応性部分と同一であることもあり得る。
【００２９】
本発明の１つの実施形態において、反応性希釈剤の少なくとも一部は、第一および／または第二脂肪族アミンと反応することが可能である。
【００３０】
より好ましい別の実施形態において、反応性希釈剤の少なくとも一部は、ラジカル共重合が可能である。好適なモノマーの例は、例えば、アルケニル芳香族モノマー（例えば、スチレンおよびジビニルベンゼンなど）、（メタ）アクリラート、ビニルエーテルおよびビニルアミドであるが、当業者に知られているような、熱硬化性樹脂の分野における使用のためのあらゆる他の反応性モノマーが使用され得る。好ましいモノマーは、スチレン、α−メチルスチレン、クロロスチレン、ビニルトルエン、ジビニルベンゼン、メチルメタクリラート、ｔｅｒｔ−ブチルスチレン、ｔｅｒｔ−ブチルアクリラート、ブタンジオールジメタクリラートおよびそれらの混合物である。（メタ）アクリラート反応性希釈剤の好ましい例は、ＰＥＧ２００ジ（メタ）アクリラート、１，４−ブタンジオールジ（メタ）アクリラート、１，３−ブタンジオールジ（メタ）アクリラート、２，３−ブタンジオールジ（メタ）アクリラート、１，６−ヘキサンジオールジ（メタ）アクリラートおよびその異性体、ジエチレングリコールジ（メタ）アクリラート、トリエチレングリコールジ（メタ）アクリラート、グリセロールジ（メタ）アクリラート、トリメチロールプロパンジ（メタ）アクリラート、ネオペンチルグリコールジ（メタ）アクリラート、ジプロピレングリコールジ（メタ）アクリラート、トリプロピレングリコールジ（メタ）アクリラート、ＰＰＧ２５０ジ（メタ）アクリラート、トリシクロデカンジメチロールジ（メタ）アクリラート、１，１０−デカンジオールジ（メタ）アクリラート、テトラエチレングリコールジ（メタ）アクリラートおよびトリメチロールプロパントリ（メタ）アクリラートである。好ましくは、（メタ）アクリラートが、反応性希釈剤として使用される。
【００３１】
さらに別の実施形態において、反応性希釈剤の少なくとも一部は、第一および／または第二脂肪族アミンと反応することが可能であるだけでなく、ラジカル共重合も可能であり、この場合に、セミＩＰＮが形成されることになる。
【００３２】
本発明の好ましい実施形態において、樹脂系は、少なくとも２個の反応性官能基を有する架橋性化合物（ｂｒｉｄｇｉｎｇ  ｃｏｍｐｏｕｎｄ）を含み、そのうち１個の官能基は、ラジカル共重合を行うことが可能であり、１個の官能基は、第一および／または第二脂肪族アミンと反応することが可能である。そのような架橋性化合物の存在により、低温性能がより一層改善されるという結果がもたらされることが見出された。
【００３３】
好ましくは、架橋性化合物は、アクリラート、メタクリラート、ビニルエーテル、ビニルエステルおよびアリルエーテルからなる群から選択され、より好ましくはメタクリラートまたはアクリラートであり、さらにより好ましくはメタクリラートである、ラジカル硬化性官能基、すなわちラジカル共重合を行うことが可能な官能基を含有する。より好ましくは、架橋性化合物のラジカル硬化性官能基は、アクリラート、メタクリラート、ビニルエーテル、ビニルエステルおよびアリルエーテルから選択され、より好ましくは、メタクリラートまたはアクリラートであり、さらにより好ましくは、メタクリラートである。
【００３４】
好ましくは、架橋性化合物は、イソシアナート、エポキシド、アセトアセトキシ、シュウ酸−アミドまたは環状カルボナート、より好ましくはエポキシド、さらにより好ましくはグリシジルエーテルを、第一および／または第二脂肪族アミンと反応することが可能な官能基として含有する。より好ましくは、第一および／または第二脂肪族アミンと反応することが可能な橋かけ成分の官能基は、イソシアナート、エポキシドおよび環状カルボナートからなる群から選択され、より好ましくは、エポキシドであり、さらにより好ましくは、グリシジルエーテルである。
【００３５】
好ましい実施形態において、架橋性化合物のラジカル共重合性官能基はメタクリラートであり、アミン反応性官能基はエポキシド官能基である。
【００３６】
好ましくは、架橋性化合物のＭｎは、４００ダルトン未満であるが、なぜならこれが、低温性能がより一層改善されるという結果をもたらすからであり、より好ましくは３５０ダルトン未満であり、さらにより好ましくは３００ダルトン未満であり、さらにより好ましくは２５０ダルトン未満である。
【００３７】
好ましい実施形態において、樹脂系は、グリシジルメタクリラートを架橋性化合物として含む。より好ましい実施形態において、架橋性化合物は、グリシジルメタクリラートである。
【００３８】
本発明に従う樹脂系中のラジカル重合性官能基と第一および／または第二脂肪族アミンと反応することが可能な官能基とのモル比は、好ましくは１０：１〜１：１０であり、より好ましくは５：１〜１：５であり、さらにより好ましくは３：１〜１：３である。本明細書で使用される場合、あらゆる所与の範囲の全ての上方の境界および／または下方の境界について、境界値は、その範囲に含まれる。
【００３９】
本発明に従う樹脂系中のエポキシド官能基とアミン−ＮＨ−官能基とのモル比は、好ましくは５：１〜１：５であり、より好ましくは３：１〜１：３であり、さらにより好ましくは２：１〜１：２であり、さらにより好ましくは１．５：１〜１：１．５であり、最も好ましくは１：１である。明確にするために述べると、第一アミンは２個のＮＨ官能基を有し、第二アミンは１個のＮＨ官能基を有する。
【００４０】
好ましくは、当該樹脂系は、その保存安定性をさらに改善するために、保存安定剤をさらに含む。好ましくは、保存安定剤は、安定なラジカル、フェノール化合物、ヒドロキノン、カテコール、フェノチアジンおよびそれらの混合物の群から選択される。本発明に従う樹脂組成物の保存安定性を改善するために使用され得る保存安定剤の好適な例は、例えば、２−メトキシフェノール、４−メトキシフェノール、２，６−ジ−ｔ−ブチル−４−メチルフェノール、２，６−ジ−ｔ−ブチルフェノール、２，４，６−トリメチル−フェノール、２，４，６−トリス−ジメチルアミノメチルフェノール、４，４’−チオ−ビス（３−メチル−６−ｔ−ブチルフェノール）、４，４’−イソプロピリデンジフェノール、２，４−ジ−ｔ−ブチルフェノール、６，６’−ジ−ｔ−ブチル−２，２’−メチレンジ−ｐ−クレゾール、ヒドロキノン、２−メチルヒドロキノン、２−ｔ−ブチルヒドロキノン、２，５−ジ−ｔ−ブチルヒドロキノン、２，６−ジ−ｔ−ブチルヒドロキノン、２，６−ジメチルヒドロキノン、２，３，５−トリメチルヒドロキノン、カテコール、４−ｔ−ブチルカテコール、４，６−ジ−ｔ−ブチルカテコール、ベンゾキノン、２，３，５，６−テトラクロロ−１，４−ベンゾキノン、メチルベンゾキノン、２，６−ジメチルベンゾキノン、ナフトキノン（ｎａｐｔｈｏｑｕｉｎｏｎｅ）、１−オキシル−２，２，６，６−テトラメチルピペリジン、１−オキシル−２，２，６，６−テトラメチルピペリジン−４−オール（ＴＥＭＰＯＬとも称される化合物）、１−オキシル−２，２，６，６−テトラメチルピペリジン−４−オン（ＴＥＭＰＯＮとも称される化合物）、１−オキシル−２，２，６，６−テトラメチル−４−カルボキシル−ピペリジン（４−カルボキシ−ＴＥＭＰＯとも称される化合物）、１−オキシル−２，２，５，５−テトラメチルピロリジン、１−オキシル−２，２，５，５−テトラメチル−３−カルボキシルピロリジン（３−カルボキシ−ＰＲＯＸＹＬとも呼ばれる）、ガルビノキシル、アルミニウム−Ｎ−ニトロソフェニルヒドロキシルアミン、ジエチルヒドロキシルアミン、フェノチアジンおよび／またはこれらの化合物の任意のものの誘導体もしくは組み合わせである。
【００４１】
当該技術分野において知られているように、保存安定剤（当該技術分野においてはしばしば重合抑制剤または簡単に抑制剤と呼ばれる）は、通常、時期尚早のゲル化を防ぐために、そしてそのようなものとして保存寿命を増大するために、硬化性樹脂組成物中に存在する。この保存安定性に対する効果に加えて、抑制剤はまた、硬化剤の添加による硬化のゲル化時間を調整するためにも使用され得る。一般的に、抑制剤はラジカルを消費するので、全ての抑制剤が、重合を遅らせ、硬化剤の添加による硬化のゲル化時間を引き延ばす。樹脂系を使用する際に使用者に十分な作業時間を確保するために、ある一定のゲル化時間が要求される。１種もしくは複数種の保存安定剤は、好ましくは、多成分樹脂系の化合物（ａ）を少なくとも含む成分中に存在する。
【００４２】
今回、驚くべきことに、安定なオキシルラジカルおよびフェノチアジンのみが、ラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む樹脂組成物の、脂肪族アミンおよび過酸化物の添加による硬化のゲル化時間を引き延ばすことができることが見出された。
【００４３】
メタクリラートのための保存安定剤としてしばしば利用される、フェノール化合物またはジヒドロキシ芳香族化合物を使用すると、所望の硬化遅延効果がもたらされない。特に、フェノール化合物（例えば、ＢＨＴ（２，６−ジ−ｔ−ブチル−４−メチル−フェノール）およびｐ−メトキシフェノールなど）は、驚くべきことに、ゲル化時間にほとんど影響を及ぼさず、そしてジヒドロキシ芳香族化合物（例えば、ヒドロキノンおよびカテコールなど）は、驚くべきことに、硬化を遅らせるのではなく硬化を速める。
【００４４】
したがって、本発明に従う樹脂系は、好ましくは、安定な（室温および大気圧で）オキシルラジカルおよび／またはフェノチアジンを、重合抑制剤としてさらに含む。本明細書で使用される場合、重合抑制剤は、ラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む組成物の、過酸化物と第一および／または第二脂肪族アミンとの添加による硬化を遅らせ、したがってゲル化時間を引き延ばす、化合物である。
【００４５】
安定なオキシルラジカルは、好ましくは、以下の式
【化１】
0005875008.tif 000002
に従う安定なＮ−オキシルラジカルの群から選択され、式中、ＲおよびＲ’は、同じかまたは異なるＣ１〜Ｃ２０アルキルもしくはＣ７〜Ｃ２０アルキルアリールである。ＲおよびＲ’は、シクロアルキル基の一部であり得る。好ましくは、ＲおよびＲ’は、同じかまたは異なるＣ１〜Ｃ２０アルキルであり、より好ましくはｔｅｒｔ−Ｃ１〜Ｃ２０アルキルである。
【００４６】
本発明の１つの実施形態において、ラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む組成物の、過酸化物と第一および／または第二脂肪族アミンとの添加による硬化は、安定なオキシルラジカルの存在下で硬化を行うことによって遅延される。当業者は、硬化の所望の遅延を達成するために使用され得るような安定なオキシルラジカルの好適な量を決定することができるであろう。安定なオキシルラジカルの（全樹脂組成物に対する）量は、好ましくは少なくとも１０ｐｐｍであり、より好ましくは少なくとも２５ｐｐｍである。安定なオキシルラジカルの（全樹脂組成物に対する）量は、好ましくは多くとも５００ｐｐｍであり、より好ましくは多くとも２００ｐｐｍである。好ましい実施形態において、安定なオキシルラジカルの（全樹脂組成物に対する）量は、１０ｐｐｍ〜５００ｐｐｍである。したがって、本発明の１つの実施形態において、本発明に従う樹脂系は、安定なオキシルラジカルを含んでおり、保存寿命が引き延ばされ得、かつゲル化時間が増加され得るという結果をもたらす。
【００４７】
本発明の別の実施形態において、ラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む組成物の、過酸化物と第一および／または第二脂肪族アミンとの添加による硬化は、フェノチアジンの存在下で硬化を行うことによって遅延される。当業者は、硬化の所望の遅延を達成するために使用され得るようなフェノチアジンの好適な量を決定することができるであろう。フェノチアジンの（全樹脂組成物に対する）量は、好ましくは少なくとも１０ｐｐｍであり、より好ましくは少なくとも１００ｐｐｍであり、さらにより好ましくは少なくとも２００ｐｐｍである。フェノチアジン（全樹脂組成物に対する）量は、好ましくは多くとも１５０００ｐｐｍである。好ましい実施形態において、フェノチアジンの（全樹脂組成物に対する）量は、２００ｐｐｍ〜１５０００ｐｐｍである。したがって、本発明のこの実施形態において、本発明に従う樹脂系は、フェノチアジンを含んでおり、ゲル化時間が増加され得るという結果をもたらし、さらに、驚くことに、ハイブリッド硬化樹脂系の低温性能が維持されるかまたは向上されさえし得るという結果をもたらす。
【００４８】
別の実施形態において、本発明に従う樹脂系は、安定なオキシルラジカルおよびジヒドロキシベンゼン化合物を含む。好適なジヒドロキシベンゼン化合物の例は、ヒドロキノン、カテコールおよびレゾルシノールである。本発明のこの実施形態において、樹脂系の保存寿命が引き延ばされ得、かつラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む樹脂組成物の、過酸化物と第一および／または第二脂肪族アミンとの添加による（例えばゲル化時間によって示されるような）硬化が、安定なオキシルラジカルおよびジヒドロキシベンゼン化合物の存在下で硬化を行うことによって調整され得る。硬化は、安定なオキシルラジカルおよびジヒドロキシベンゼン化合物の適切な量を選択することによって、所望されるように調整され得る。当業者は、所望の硬化調整効果を達成するために使用され得るような安定なオキシルラジカルおよびジヒドロキシベンゼン化合物の適切な量を決定することができるであろう。ジヒドロキシベンゼン化合物の（全樹脂組成物に対する）量は、好ましくは少なくとも１０ｐｐｍであり、より好ましくは少なくとも２５ｐｐｍである。ジヒドロキシベンゼン化合物の（全樹脂組成物に対する）量は、好ましくは多くとも５００ｐｐｍであり、より好ましくは多くとも２００ｐｐｍである。好ましい実施形態において、ジヒドロキシベンゼン化合物の（全樹脂組成物に対する）量は、１０ｐｐｍ〜５００ｐｐｍである。好ましいジヒドロキシベンゼン化合物は、１，２−および１，４−ジヒドロキシベンゼン化合物であり、これらの化合物は、任意選択で、ベンゼン基上に他の置換基をさらに含有する。
【００４９】
さらに、驚くべきことに、本発明に従う樹脂系中の安定なオキシラジカルおよびジヒドロキシベンゼン化合物の存在が、室温での引抜き性能に対する相乗効果をもたらすことが見出された。引抜き性能の改善は、安定なオキシラジカルとさらにジヒドロキシベンゼン化合物も用いる方が、それぞれの単独での効果よりも大きくなる。
【００５０】
さらに別の実施形態において、本発明に従う樹脂系は、フェノチアジンおよびジヒドロキシベンゼン化合物を含む。本発明のこの実施形態において、ハイブリッド硬化樹脂系の低温性能が向上され得、かつラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む樹脂組成物の、過酸化物と第一および／または第二脂肪族アミンとの添加による（例えばゲル化時間によって示されるような）硬化が、フェノチアジンおよびジヒドロキシベンゼン化合物の存在下で硬化を行うことによって調整され得る。硬化は、フェノチアジンおよびジヒドロキシベンゼン化合物の適切な量を選択することによって、所望されるように調整され得る。当業者は、所望の硬化調整効果を達成するために使用され得るようなフェノチアジンおよびジヒドロキシベンゼン化合物の適切な量を決定することができるであろう。
【００５１】
さらに別の実施形態において、本発明に従う樹脂系は、安定なオキシルラジカル、フェノチアジンおよびジヒドロキシベンゼン化合物を含む。本発明のこの実施形態において、ハイブリッド硬化樹脂系の低温性能が向上され得、当該樹脂系の保存寿命が引き延ばされ得、かつラジカル共重合を行うことが可能な化合物として不飽和ポリエステル樹脂および／またはビニルエステル樹脂と、第一および／または第二脂肪族アミンと反応することが可能な化合物としてエポキシド官能性樹脂とを含む樹脂組成物の、過酸化物と第一および／または第二脂肪族アミンとの添加による（例えばゲル化時間によって示されるような）硬化が、安定なオキシルラジカル、フェノチアジンおよびジヒドロキシベンゼン化合物の存在下で硬化を行うことによって調整され得る。
【００５２】
本発明に従う樹脂系において、充填剤および／または繊維も存在し得る。多種多様な充填剤（例えば、シリカ、砂、セメント、顔料などであるが、これらに限定されない）が使用され得る。多種多様な繊維（例えば、ガラスおよび炭素繊維などであるが、これらに限定されない）が使用され得る。
【００５３】
本発明はまた、多成分樹脂系の化合物を過酸化物と一緒に混合することによる、または上記のような多成分樹脂系の異なる成分を混合することによる、本発明に従う多成分樹脂系を硬化させるための方法に関する。硬化は、好ましくは−２０℃〜＋２００℃の範囲内、好ましくは−２０℃〜＋１００℃の範囲内、最も好ましくは−１０℃〜＋６０℃の範囲内（いわゆる常温硬化）の温度で行われる。好ましくは、モノペルカルボナートまたはペルエステルが、過酸化物として使用される。より好ましくは、ペルエステルが、過酸化物として使用される。過酸化物および脂肪族アミンが別個に樹脂組成物中に入れられる場合の、好ましくは上記のような三成分樹脂系が利用される実施形態において、好ましくは、脂肪族アミンが最初に樹脂組成物に添加され、続いて過酸化物が添加される。別の実施形態においては、アミンおよび過酸化物が最初に混合され、結果として生じる混合物が、本発明に従う樹脂組成物中に入れられる。この実施形態においては、好ましくは、上記のような二成分系が利用される。
【００５４】
好ましい実施形態において、樹脂組成物の硬化は、第一脂肪族アミンおよび／または第二脂肪族アミンを用い、そしてペルエステルを用いて行われる。
【００５５】
本発明はさらに、過酸化物を用いて化合物（ａ）、（ｂ）、（ｃ）および（ｄ）を含む多成分樹脂系を硬化させることによって得られるか、または多成分系の異なる成分を混合することによって得られるか、または上記のような硬化のための方法を用いて得られる、硬化構造物に関する。
【００５６】
本発明はさらに、自動車部品、船、化学定着、屋根材、建設、容器、リライニング、パイプ、タンク、床張り材、風車羽根の分野のいずれか１つにおける硬化物の使用に関する。
【００５７】
次に、一連の実施例および比較例によって本発明を説明する。全ての実施例は、特許請求の範囲を支持するものである。しかしながら、実施例に示されるような特定の実施形態に、本発明が限定されるわけではない。
【００５８】
［ゲルタイマー試験］
以下に示される実施例および比較例のほとんどにおいて、硬化は標準ゲル化時間装置によってモニタリングされたということが言及される。これは、実施例および比較例に示されているような過酸化物を用いて樹脂を硬化させる際に、ゲル化時間（ＴｇｅｌまたはＴ２５−＞３５℃）およびピーク時間（ＴｐｅａｋまたはＴ２５−＞ｐｅａｋ）の両方が、ＤＩＮ  １６９４５の方法に準じた発熱測定によって測定されたことを意味することが意図される。したがって、使用した装置は、ＰｅａｋｐｒｏソフトウェアパッケージおよびＮａｔｉｏｎａｌ  Ｉｎｓｔｒｕｍｅｎｔｓハードウェアを備えた、Ｓｏｆｏｒｍゲルタイマーであった。使用した水浴およびサーモスタットは、それぞれ、Ｈａａｋｅ  Ｗ２６およびＨａａｋｅ  ＤＬ３０であった。
【００５９】
［引抜き試験］
引抜きのための制限された設定を用いた標準として１４ｍｍドリル穴およびＭ１２  １２．９鋼アンカーを使用し設置深さを７２ｍｍとするコンクリートからの引抜き試験からの類推である、硬化組成物の機械的強度を評価した。
【００６０】
この試験では、無充填樹脂配合物を使用した。列挙された値（ｋニュートン）は、６回の測定の平均値である。
【００６１】
［樹脂混合物Ａ］
樹脂配合物は、１．９３ｋｇのビスフェノールＡグリセロラートジメタクリラート（化合物（ａ）；ビニルエステル樹脂）、５．１４ｋｇのビスフェノールＡジグリシジルエーテル（化合物（ｂ）；ビスエポキシド）、１．２８ｋｇのブタンジオールジメタクリラートＢＤＤＭＡ（反応性希釈剤）および１．６１ｋｇのグリシジルメタクリラート（架橋性化合物）を混合することによって調製した。
【００６２】
［実施例１〜１０および比較試験Ａ〜Ｋ］
最終配合物は、１００ｇの樹脂混合物Ａをベースとして、下記の表（量はｇ単位である）に示されるように調製した。
【００６３】
【表１】
0005875008.tif 000003
【００６４】
まず、これらの試験は、ペルエステル（例えば、Ｔｒｉｇｏｎｏｘ  Ｃ）およびモノ−ペルカルボナート（例えば、Ｔｒｉｇｏｎｏｘ  １１７）の群から選択される過酸化物および遷移金属促進剤の両方が、ゲル化時間および大きいピーク発熱量によって示されるような室温での迅速かつ良好な硬化ならびに−５℃での引抜き値によって示されるような低温での良好な機械的強度を得るために必要とされるということを示している。他方において、これはまた、Ｃｏｏｋ  ｅｔ  ａｌｌにより使用されているような過酸化物ベースの硬化系、すなわち、Ｃｏ／Ｂｕｔａｎｏｘ  Ｍ５０、Ｐｅｒｏｘａｎ  ＣＵ８０ＬまたはＴｒｉｇｏｎｏｘ  Ｂが、低温では良好な機械的性質をもたらさず、室温でも十分なラジカル硬化を生じない（表２参照；量はｇ単位である）ことも示している。また、別の標準的な硬化系ＢＰＯ／アミンも、低温で良好な機械的性質をもたらさない。
【００６５】
【表２】
0005875008.tif 000004
【００６６】
表３に示されるように、ペルエステルおよびモノペルカルボナートに加えて、他の過酸化物をＣｕ、ＭｎおよびＦｅの群から選択される遷移金属促進剤とともに使用しても、−５℃での性能およびＲＴでの良好な値を得ることができる。
【００６７】
【表３】
0005875008.tif 000005
【００６８】
表１〜３は、合わせると、種々の過酸化物と組み合わせたＣｕ、ＭｎおよびＦｅの群から選択される遷移金属が、室温での良好な性能を得るためおよび−５℃での改善された性能を得るために使用されるべきであるということを明示している。
【００６９】
［比較試験Ｌおよび実施例１１〜１４］
配合物（表４参照；別段の記載がない限り、量はｇ単位である）を、１００ｇの樹脂混合物Ａを使用して調製した。
【００７０】
【表４】
0005875008.tif 000006
【００７１】
これらの実施例は、促進剤としてのＣｕ、ＭｎまたはＦｅ化合物の使用が、Ｃｏ化合物の使用と比較して、改善された低温性能をもたらすということを明示している。これらの実施例はさらに、低温性能については、ＣｕおよびＭｎをペルエステルと組み合わせると好ましいということを示している。
【００７２】
［実施例１５〜２１］
配合は、適切な量のＣｕおよびＴｅｍｐｏｌが添加された（表５参照、別段の記載がない限り、量はｇ単位である）１００ｇの樹脂混合物Ａを使用することに基づいた。硬化配合物を、室温での５日後に引抜いた。
【００７３】
【表５】
0005875008.tif 000007
【００７４】
これらの結果は、およそ０．００２５ｍｍｏｌ  Ｃｕ／ｋｇ樹脂の量ですでに、良好な結果が得られ得ることを明確に示している。さらに、これらの結果は、０．０１２５ｍｍｏｌ  Ｃｕ／ｋｇ樹脂より多い量、さらにより好ましくは０．０２５ｍｍｏｌ  Ｃｕ／ｋｇ樹脂の範囲内の量を使用することが好ましいということを示している。０．０２５ｍｍｏｌ／ｋｇ樹脂を超えると、Ｃｕの量は、もうほとんど引抜き値に影響を与えない。
【００７５】
［実施例２２〜２７］
配合物は、１００ｇの樹脂混合物Ａをベースとし、これに０．１ｇの８重量％Ｃｕ溶液を溶解させ、次に２０ｐｐｍのＴｅｍｐｏｌを抑制剤として添加し、攪拌後、続いてＤｙｔｅｋ  Ａおよび過酸化物を添加したものであった。アンカーは、５日後に引抜いた。
【００７６】
【表６】
0005875008.tif 000008
【００７７】
この結果は、様々な量の過酸化物を用いて良好な結果が得られ得ることを示している。
【００７８】
［実施例２８］
樹脂配合物は、１００ｇの樹脂混合物Ａをベースとし、これに０．４ｇの８重量％Ｃｕ溶液を溶解させたものであった。硬化は、１００ｇの樹脂配合物に、１２．５ｇのＤｙｔｅｋ  Ａおよび１．６ｇのＴｒｉｇｏｎｏｘ  Ｃを加えることによって行った。いくつかの異なる種類のドリル穴を、本実施例において使用した。
【００７９】
【表７】
0005875008.tif 000009
【００８０】
本実施例は、本発明に従って、低温および高温の両方で、良好な値が得られ得るということを明示している。さらに、大きいドリル穴および湿潤な半分空けた穴においても得られた良好な値は、様々な条件下で良好な機械的性質が得られたことを示している。
【００８１】
［実施例２８〜３２］
［使用した樹脂（化合物（ａ））］
樹脂Ｂ：ビスフェノールＡグリセロラートジメタクリラート（Ａｌｄｒｉｃｈ）（ビニルエステル樹脂）
【００８２】
樹脂Ｃ（ビニルエステル樹脂）：反応容器に４２４．８ｇのビスフェノールＡジグリシジルエーテルおよび８２ｇのビスフェノールＡを投入し、続いて１６０℃まで加熱した。反応混合物を全てのビスフェノールＡが反応するまで（少なくとも２時間）この温度で維持し、続いて１１０℃まで冷却し、１２６．２ｇのメタクリル酸をこの温度で少なくとも１時間にわたってゆっくりと添加し、この温度でさらに１時間攪拌した後に、反応混合物を室温まで冷却し、酸価＜５ｍｇＫＯＨ／ｇを有する樹脂Ｃを得た。
【００８３】
樹脂Ｄ（ビニルエステルウレタン樹脂）：５７５ｇのメチレン−１，１’−ジフェニル−ジイソシアナートＭＤＩおよび０．３ｇのジラウリン酸ジブチルスズを投入した攪拌反応器に、７１ｇのジプロピレングリコールを、温度が６０℃を超えないような速度で添加した。６０℃で３０分間攪拌後、７９２ｇのヒドロキシプロピルメタクリラートＨＰＭＡを添加すると、温度は９０℃まで上昇した。混合物を９０℃で２時間攪拌後、室温まで冷却した後に、樹脂Ｄを得た。
【００８４】
樹脂Ｅ（不飽和ポリエステル樹脂）：反応容器に、４０２．６ｇのプロピレングリコール、４９２．７ｇのエチレングリコール、９０８．６ｇの無水マレイン酸および１９６ｇの無水フタル酸を投入した。反応容器を１４０℃までゆっくりと加熱し、この温度で２時間維持し、続いて２１０℃まで加熱した。２１０℃で３時間後に真空を適用し、１０ｍｇＫＯＨ／ｇ樹脂の酸価が得られるまで反応を継続した後に、反応物を室温まで冷却し、不飽和ポリエステル樹脂Ｅを得た。
【００８５】
いくつかの配合物を、表８（量はｇ単位）に従って調製し、Ｄｙｔｅｋ  ＡおよびＴｒｉｇｏｎｏｘ  Ｃ（ｔ−ブチルペルベンゾアート、Ａｋｚｏ）を用いて硬化させた。
【００８６】
【表８】
0005875008.tif 000010
【００８７】
これらの実施例は、様々な樹脂が、本発明に従って使用され得るということを明示している。また、これは、様々な反応性希釈剤が使用され得ることも示している。ＢＤＤＭＡ＝１，４−ブタンジオールジメタクリラート；ＨＰＭＡ＝ヒドロキシプロピルメタクリラート。
【００８８】
［実施例３３〜３７］
配合物を、１９２ｇのビスフェノールＡグリセロラートジメタクリラート、１２８ｇの反応性希釈剤、１６１ｇのグリシジルメタクリラートＧＭＡ、５１４ｇのビスフェノールＡジグリシジルエーテルおよび４ｇのナフテン酸Ｃｕ（Ｃｕ  ｎａｐｈｔｅｎａｔｅ）（８重量％Ｃｕ）溶液から作製した。硬化を、１２４ｇのＤｙｔｅｋ  Ａを添加し、すぐに続けて１６ｇのＴｒｉｇｏｎｏｘ  Ｃを添加することによって行った。
【００８９】
引抜き試験の結果を、次の表に示す。
【００９０】
【表９】
0005875008.tif 000011
【００９１】
これらの実施例は、様々な反応性希釈剤が使用され得るということを明示している。
【００９２】
［実施例３８〜４０］
配合物を、１９２ｇのビスフェノールＡグリセロラートジメタクリラート、１２８ｇのブタンジオールジメタクリラート、１６１ｇのＧＭＡ、５１４ｇのビスフェノールＡジグリシジルエーテルおよび４ｇのナフテン酸Ｃｕ（Ｃｕ  ｎａｐｈｔｅｎａｔｅ）（８重量％Ｃｕ）溶液から作製した。硬化を、１２４ｇのジアミンを添加し、すぐに続けて１６ｇのＴｒｉｇｏｎｏｘ  Ｃを添加することによって行った。
【００９３】
引抜き試験の結果を、次の表に示す。
【００９４】
【表１０】
0005875008.tif 000012
【００９５】
これらの実施例は、様々な脂肪族アミンが本発明に従って使用され得ることを明確に示している。
【００９６】
［実施例４１〜４５］
ビスフェノールＡグリセロラートジメタクリラートを、４０％ＢＤＤＭＡで希釈した。この希釈した樹脂を用い、様々な配合物を調製し（表１１参照、量はｇ単位である）、引抜き試験で試験した。
【００９７】
【表１１】
0005875008.tif 000013
【００９８】
これらの実施例は、様々な量のこれらの化合物が本発明に従って使用され得ることを明確に示している。
【００９９】
［実施例４６］
樹脂配合物を、２ｋｇのブタンジオールジメタクリラート、３ｋｇのビスフェノールＡジグリシジルエーテルおよび２２ｇのナフテン酸Ｃｕ（Ｃｕ  ｎａｐｈｔｅｎａｔｅ）（８重量％Ｃｕ）溶液をベースとして調製した。１００ｇのこの混合物に、様々な量の様々な化合物ｘ（表参照）を添加した。化合物ｘを溶解させた後、混合物を、ゲルタイマーにおいて、１０．２ｇのＤｙｔｅｋ  Ａおよび２．２ｇのＴｒｉｇｏｎｏｘ  Ｃを用いて硬化させた。結果を次の表に示す。
【０１００】
【表１２】
0005875008.tif 000014
【０１０１】
これらの試験は、安定なオキシルラジカルであるＴｅｍｐｏｌが、本発明に従う配合物の硬化を遅らせるための良好な抑制剤であるということを明示している。メタクリラートのための一般的に使用されている保存安定剤であるＢＨＴおよびｐ−メトキシフェノールなどの単純なフェノール類は、ゲル化時間にほとんど影響を与えないので使用するには好ましくないが、ヒドロキノンおよびカテコールなどのジヒドロキシ芳香族化合物は、促進効果があるため促進剤として非常に有用である。特に、安定なオキシルラジカルとジヒドロキシ芳香族化合物との組み合わせは、これらの系の反応性を調整するために非常に有利に使用され得る。Ｔｅｍｐｏｌに加えて、フェノチアジンもまた、長いゲル化時間を得るための良好な抑制剤である。
【０１０２】
［実施例４７〜５９］
樹脂配合物を、１．９３ｋｇのビスフェノールＡグリセロラートジメタクリラート、５．１４ｋｇのビスフェノールＡジグリシジルエーテル、１．２８ｋｇのブタンジオールジメタクリラート、１．６１ｋｇのグリシジルメタクリラートおよび９．９ｇのナフテン酸Ｃｕ（Ｃｕ  ｎａｐｈｔｅｎａｔｅ）（８重量％Ｃｕ）溶液を混合することによって調製した。
【０１０３】
１００ｇのこの混合物に、様々な量の様々な抑制剤（表参照）を添加した。抑制剤を溶解させた後、混合物を、１２．４ｇのＤｙｔｅｋ  Ａおよび０．５ｇのＴｒｉｇｏｎｏｘ  Ｃを用いて硬化させた。
【０１０４】
【表１３】
0005875008.tif 000015
【０１０５】
これらの実施例は、引抜き値に関し、安定なオキシルラジカルとジヒドロキシ芳香族化合物との組み合わせを使用することには、これらの組み合わせを用いてそれらの個々の成分と比較してより高い荷重値が得られたように、相乗効果さえあるが、安定なオキシルラジカルと単純なフェノール化合物との組み合わせを使用する場合は、それらの個々の成分と比較してその組み合せの荷重値がより低くなることが認められるということを示している。
【０１０６】
【表１４】
0005875008.tif 000016
【０１０７】
この表は、フェノチアジンが、低温での性能に影響を及ぼすことなくゲル化時間を調整するための良好な抑制剤であることを示している。この結果は、Ｔｅｍｐｏｌを抑制剤として使用してゲル化時間を４５分に調整した場合には、これは−５℃で硬化された場合にアンカーが人手により抜き取られ得るという結果をもたらすので、一層驚くべきことである。
【０１０８】
［実施例６０］
成分Ａとして樹脂配合物を、１９３ｇのビスフェノールＡグリセロラートジメタクリラート、１２８ｇのブタンジオールジメタクリラート、５１４ｇのビスフェノールＡジグリシジルエーテル、１６１ｇのグリシジルメタクリラート、４ｇのスピリット中ナフテン酸Ｃｕ（Ｃｕ  ｎａｐｈｔｅｎａｌｅ）（８重量％Ｃｕ）、０．００５ｇのＴｅｍｐｏｌおよび０．００２ｇのヒドロキノンを混合することによって調製した。
【０１０９】
成分Ｂとしてアミン過酸化物混合物を、１２４ｇのＤｙｔｅｋ  Ａおよび１６ｇのｔ−ブチルペルベンゾアートを混合することによって調製した。
【０１１０】
ゲルタイマーにおいて２５ｇの成分Ａおよび３．５ｇの成分Ｂを使用して系の反応性を測定した結果、ゲル化時間は１０．８分、ピーク時間は１８．６分、そしてピーク温度は２０６℃であった。
【０１１１】
成分ＡおよびＢの両方を室温で２３週間保存した後、硬化を再度行った結果、ゲル化時間は１２．９分、ピーク時間は２０．８分、そしてピーク温度は２０５℃であった。
【０１１２】
この結果は、本発明に従う硬化に過酸化物アミン混合物を使用することが可能であるということを明示している。